(57)【要約】【課題】本発明は、ガスを交互プラズマエッチング／デポジション室に導入する改良された方法を提供する。【解決手段】デポジション及びエッチングガス供給装置がオン及びオフにスイッチされた時、交互エッチング／デポジション室への圧力パルスの導入を最小にするために、マスフローコントローラーを用いて、相対的に一定のガス流量を供給する。交互エッチング／デポジション室へのガス導入口が閉じられた時、マスフローコントローラーからガスの流れに代替経路を提供するように、ガスのバイパス又はガスの排出口を設けてある。バイパス又は排出口の設置は、マスフローコントローラーから受け入れるガスの圧力を実質的に一定の水準に維持する。ガスの圧力パルスの消滅又は最小化は、交互エッチング／デポジション室でシリコン基板にエッチングした高アスペクト比機構を有する壁の平滑性を高めることに役立つ。【選択図】なし【特許請求の範囲】
【請求項１】
半導体を製造するために用いられる交互デポジション／エッチング室にガスを供給するためのガス供給システムであって、
エッチングガス及びデポジションガスの流れを供給するためのマスフローコントローラー、
前記交互デポジション／エッチング室と流体連通している出口、
前記マスフローコントローラーと流体連通しており、前記デポジション／エッチング室中への前記エッチングガス及びデポジションガスの流れを与えるガス導入口、及び
前記ガス導入口が閉じられた時に前記マスフローコントローラーから前記出口に前記エッチングガス及びデポジションガスの流れを直接与え、前記出口及び前記マスフローコントローラーと流体連通しているガスバイパス、及び
マスフローコントローラーからのエッチングガス及びデポジションガスの流れが、ガス導入口とガスバイパスの間を交互にスイッチされるように、マスフローコントローラーからのエッチングガス及びデポジションガスの流れを制御する任意ガススイッチ
を具備するガス供給システム。
【請求項２】
シリコン基板のエッチングされたトレンチ側壁の平滑性を最大にするために、マスフローコントローラーから半導体製造室へのガスの流れを制御する方法であって、
マスフローコントローラーから特定のガスの流れを供給すること、
ガスがオン状態の間、マスフローコントローラーから直接前記半導体製造室へガスの流れを供給すること、及び
マスフローコントローラーの出口でガス圧力が相対的に一定になるように、ガスがオフ状態の間、マスフローコントローラーからのガスの流れを直接前記半導体製造室へガスバイパスを通して変更すること、
を含む方法。
【請求項３】
平滑な側壁をもち横方向に明確な凹部構造を形成するために、室内でシリコンを異方性プラズマエッチングする方法であって、
マスフローコントローラーから実質的に一定の流量で反応性エッチングガス及び反応性重合性ガスを前記室に送り込むこと、
前記室に、ガスが第一のオン状態の間、シリコンエッチング用の前記反応性エッチングガスのパルスを直接供給し、それと交互に、前記室に、ガスが第二のオン状態の間、ポリマー層堆積用の前記反応性重合性ガスのパルスを直接供給すること、
ガスが第一のオフ状態の間、前記反応性エッチングガスを、反応性ガスバイパスを通して前記室と流体連通している出口へ直接変更すること、及び、ガスが第二のオフ状態の間、前記反応性重合性ガスを、重合性ガスバイパスを通して前記室の前記出口へ直接変更すること、
少なくとも１つのエッチングステップで、前記第一のオン状態の間、前記反応性エッチングガスと接触させてシリコン表面をプラズマエッチングして、シリコン表面から物質を除去して露出された表面を供給し、反応性エッチングガスのパルスが、プラズマエッチングステップで任意にパルスされること、
少なくとも１つの重合ステップで、前記第二のオン状態の間、前記反応性重合性ガスと接触させてシリコン表面上に少なくとも１種のポリマーを重合し、この間に前記先行エッチングステップで露出された表面が、ポリマー層により被覆されて、それにより一時的なエッチング停止を行い、反応性重合性ガスのパルスが、重合ステップで任意にパルスされること、及び
エッチングステップ及び重合ステップを交互に繰り返すことを含む方法。
【請求項４】
前記第一のオン状態及び前記第一のオフ状態である間、反応性エッチングＭＦＣの出口で、前記反応性エッチングガスを実質的に一定の圧力に維持することを更に含む請求項３に記載の方法。
【請求項５】
前記第二のオン状態及び前記第二のオフ状態である間、反応性重合性ＭＦＣの出口で、前記反応性重合性ガスを実質的に一定の圧力に維持することを更に含む請求項３に記載の方法。
【請求項６】
室内におけるシリコンの異方性プラズマエッチングが、１つ又はそれ以上の下記パラメータを変更することを更に含む請求項３に記載の方法：ガス流量、室圧力、プラズマ電力、基板バイアス、エッチング速度、デポジション速度、サイクル時間、及びエッチング／デポジション時間比。
【請求項７】
１つ又はそれ以上のパラメータの変更が、プロセスサイクルからプロセスサイクルに至る請求項６に記載の方法。
【請求項８】
１つ又はそれ以上のパラメータの変更が、プロセスサイクル内である請求項６に記載の方法。
【発明の詳細な説明】
【技術分野】
【０００１】
（関連出願の説明）
この出願は、２００２年８月１６日に出願された「任意（ｄｉｓｃｒｅｔｅ）ガススイッチング法を用いた高アスペクト比／深いエッチングの側壁平滑化」という名称の同一所有権者の米国仮特許出願に基づいて優先権を主張するものであり、かつそれに関連するものであって、この仮特許出願を本明細書に参考として援用する。
【０００２】
本発明は、一般的には半導体製造分野に関するものである。より具体的には、本発明の好適な実施形態は、プロセスガスをデポジション／エッチング室に交互に導入し、かつ室をバイパスさせるために調節可能な迅速任意ガススイッチングを用いることにより、時分割多重化デポジション／エッチングプロセスを改良する方法を対象にする。
【背景技術】
【０００３】
シリコン中で高アスペクト比機構の二次加工は、微小電気機械システム（ＭＥＭＳ）デバイスの製造に広範囲に用いられる。このような機構は、しばし数１０から数百μｍの範囲の深さになる。生産性を確保するために、エッチングプロセスは、高速度で作動して合理的なスループットを維持しなければならない。適切なデバイス性能を確保するためには、側壁の平滑性がしばしば重要な要件になる。
【０００４】
従来の、単一のプラズマエッチングプロセスは、それらのニーズを同時に満たすことができない。その結果として、デポジションプロセスとエッチングプロセスが連続的に交互に行われる時間分割多重化プロセスが研究された。シリコンエッチングに対する時分割多重化（ＴＤＭ）手法は、Ｌａｅｒｍｅｒらにより述べられている（米国特許第５，５０１，８９３号、「ボッシュ」プロセスとして知られている）。通常、このＴＤＭエッチングプロセスは、高密度プラズマ源、典型的には誘導結合プラズマ（ＩＣＰ）源とともに高周波（ＲＦ）バイアス基板電極を設けた反応装置内で行われる。シリコンのＴＤＭエッチングプロセスに用いられる最も普遍的なプロセスガスは、六フッ化硫黄及びオクトフルオロシクロブタンである。通常、六フッ化硫黄（ＳＦ６）はエッチングガスとして、オクトフルオロシクロブタン（Ｃ４Ｆ８）はデポジションガスとして用いられる。エッチングステップでは、ＳＦ６がシリコン（Ｓｉ）の自発的かつ等方性エッチングを容易にし、デポジションステップでは、Ｃ４Ｆ８がエッチング構造の側壁及び底面に保護ポリマー層の堆積を容易にする。ＴＤＭ交互エッチング／デポジション又は「ボッシュ」プロセスは、エッチングとデポジションプロセスのステップを周期的に交互に行い、マスクされたシリコン基板内に形成される高アスペクト比構造を可能にする。エッチングステップに存在する、強力かつ方向性のイオン衝撃に基づいて、エッチングされた構造の底面に塗布され直前のデポジションステップで形成されたポリマーフィルムが除去されて、次ステップのエッチングのためにシリコン表面を露出させるであろう。側壁上のポリマーフィルムは残るであろうが、そのわけは、このフィルムが直接的なイオン衝撃を受けることがなく、それによる横方向のエッチングを抑えるからである。ＴＤＭプロセスは多重エッチング−デポジションのサイクルから成り立つが、このサイクルのエッチング又はデポジションのいずれかの部分（又は双方）は、更に多段階のセグメントに分割されてもよい。このＴＤＭ手法の使用は、高いＳｉエッチング速度でシリコン基板に高アスペクト比の機構を形成する。
【０００５】
従来のＴＤＭエッチングプロセスの過程で、プロセスの調節（当業界ではプロセスモーフィング（ｍｏｒｐｈｉｎｇ）として知られる）が、特により高いアスペクト比のために、垂直機構のプロフィールを維持するために必要であることが知られる。Ｂｈａｒｄｗａｊら（米国特許第６，０５１，５０３号）及びＬａｅｒｍｅｒら（米国特許第６，２８４，１４８号）は、この問題に対する解法としてプロセスの初期にデポジション速度の増加及び／又はエッチング速度の減少を教示する。Ｂｈａｒｄｗａｊは、このデポジション／エッチング速度の調節が、ＴＤＭプロセス内でサイクルからサイクルにわたって、プロセスのガスの流れを変更することにより行い得ることを教示している。
【０００６】
従来のＴＤＭエッチング装置では、プロセス室へのガスの導入は、マスフローコントローラー（ＭＦＣ）及び隔離（ｉｓｏｌａｔｉｏｎ）弁の組み合わせにより制御される。エッチングがセグメント化する間、ＳＦ６が「オン」になり、（ＳＦ６がプロセス室に供給され）デポジションガス（Ｃ４Ｆ８）をプロセス室から排除することが、しばしば有益である（必須ではない）。同様に、デポジションステップでは、Ｃ４Ｆ８が「オン」になり、（Ｃ４Ｆ８がプロセス室に供給され）プロセス室からエッチングガス（ＳＦ６）を排除することが、しばしば有益になる（必須ではない）。
【０００７】
プロセスのステップの初期にＭＦＣをオンにすることは、ＭＦＣが安定化し設定値に達するまで、室内に弱い圧力「バースト」を生むことが知られている。より長いステップ時間のプロセスでは、プロセスに及ぼす圧力「バースト」の影響は重要ではない。しかし、プロセスのステップ時間が減少するにつれ、圧力「バースト」が原因で、プロセスの圧力がセグメントプロセス時間の重要な部分に従わなくなる。ＴＤＭエッチングプロセスでは、セグメント時間はセグメント当たり約５秒であり、反復の圧力バーストはプロセスの生産性及び安定性に悪影響を及ぼす。また、ゼロ流動に代わり、ＭＦＣを「オフ」状態で、いくらか低い設定値（約１ｓｃｃｍ）に保持することが、安定性を改善することは知られている。しかし、それでも、ガス制御システムに対して、迅速な反復的ガス組成変更を必要とするプロセスにおいて、安定的システム操作を促進するニーズが存在する。
【０００８】
エッチングに対するＴＤＭの１つの限界は、粗い機構の側壁である。この限界は、ＴＤＭエッチングプロセスで用いられる周期的エッチング／デポジション方式によるものであり、当業界では側壁「スカロッピング」（ｓｃａｌｌｏｐｉｎｇ）として知られている。多くのＭＥＭＳデバイス用途では、この側壁粗さ又はスカロッピングを最小にすることが望まれる。ＴＤＭエッチングプロセスでのスカロッピングの程度は、通常は、スカロップの長さ及び深さとして測定される。スカロップ長さは、側壁粗さのピークピーク距離であり、一エッチングサイクル間に達成されるエッチング深さに直接関係がある。スカロップ深さは、側壁粗さのピークバリー距離であり、個々のエッチングステップの異方性の程度に関係する。スカロップ形成の程度は、各エッチング／デポジションのサイクル時間を短縮すること（より高周波で反復される、より短いエッチング／デポジションサイクル）によるか、又は各エッチングステップを本質的により異方性にすること（即ち、エッチングステップでエッチング剤及び少量の不動態化剤を共存させること）により、最小化することができる。
【０００９】
また、より平滑な機構の側壁に加えて、より速い総ＴＤＭエッチング速度を達成することが望ましい。ＴＤＭエッチングプロセスの総エッチング速度は、各エッチングサイクルに費やされる時間を速める又はエッチングサイクル内の効率を高めることにより速めることができる。これら両手法は、より大きなスカロップ形成及び究極的により粗い側壁をもたらす。従来のＴＤＭエッチングプロセスでは、より速いエッチング速度は、より粗い側壁の犠牲ではじめて達成できる。したがって、より平滑な機構の壁面をもつ高速ＴＤＭエッチングプロセスに対するニーズがある。
【００１０】
１９９９年の刊行物で、ＡＹＯＮらは、支援情報を提供することなく、「一般的に、高い電力対圧力の比率及び短いエッチングサイクルは、この（スカロップ）発生を低減する傾向がある」と述べた。一定のプラズマ電力の水準で、低いＳＦ６の圧力は、低エッチング速度を生み、かつ低いＣ４Ｆ８の圧力は、ポリマー堆積量を増やし、次いでこれが低エッチング速度をもたらしていることは、よく理解される。ＡＹＯＮは、短いサイクル時間を示唆したが、報告された結果は、６秒以上のデポジションサイクル時間及び１０秒以上のエッチングサイクル時間からなるプロセス時間を報告しているに過ぎず、より速い時間スケールでプロセスガスを制御する方法を開示していない。
【００１１】
従来のＴＤＭエッチング反応装置では、「オフ」状態で、ガスＭＦＣが低い設定値に保持されている時であっても、個々のＭＦＣの応答時間は、実際のプロセスセグメント時間を２秒より長い時間に制限される。したがって、より短いプロセスセグメント時間を達成するために、ＴＤＭエッチングにおいて、より速いガススイッチングに対するニーズが存在する。
【００１２】
多くのグループは、ＴＤＭエッチング手法を用いて深いシリコンエッチングの成果を報告した。これらのグループにより報告されたプロセスは、全て４秒以上のデポジションサイクル時間を用いたが、一方、報告されたエッチング時間は１０秒以上であった。Ｂｌａｕｗらは、高速マスフローコントローラーの使用により、短いサイクル時間とＴＤＭプロセスを報告している。Ｂｌａｕｗは、２秒のデポジションサイクルと共に５秒のエッチングサイクルを用いたプロセスを報告している。しかし、Ｂｌａｕｗは、ＴＤＭプロセスのデポジション及びエッチングセグメントの間に、マスフローコントローラーにほぼ一定のエッチング及びデポジションガス流量を維持させるガススイッチング方法を開示していない。
【００１３】
また、等方性エッチングステップを異方性エッチングステップに置き換えることにより、深いシリコンエッチングにおけるスカロッピングの大きさを最小にすることが知られている。例えば、このエッチングセグメントにおいて、ＳＦ８ガスに酸素（Ｏ２）又は窒素（Ｎ２）の添加は、エッチングサイクルの間に側壁のエッチング速度（横方向エッチング速度）を低下させるであろう。この低減した横方向エッチングは、シリコン側壁上に酸化ケイ素又は窒化ケイ素が形成されたことに由来する。この手法はスカロッピングを低減するが、それは全体の機構のプロフィールを犠牲にしている。この形成された酸化物又は窒化物の不動態化層は、典型的には、制御がより困難なプロセスに帰着する数単分子層の厚さに過ぎないことに留意されたい。米国特許第６，３０３，５１２号（Ｌａｅｒｍｅｒら）は、ＳｉＦ４／Ｏ２系の交互プロセス化学処理によりこれを制御することを提案している。この技術の欠点の１つは、所望の総エッチング速度を得るためには、プラズマへの酸素捕捉剤ガス（ＣＨＦ３、Ｃ４Ｆ８、ＣＦ４など）の添加が、エッチング先端から底面にかけて酸化物の形成を最小にしなければならないことである。この第６，３０３，５１２号特許は、ＴＤＭサイクル時間をセグメント当たり５秒より速くすること、及びプロセスガスのバイパスラインを使用してプロセスセグメントサイクル時間を５秒より短くすることを開示していない。
【００１４】
ガススイッチングは、時分割多重化エッチング特許（Ｌａｅｒｍｅｒらの米国特許第５，５０１，８９３号）に開示された。この第５，５０１，８９３号特許は、プロセスセグメント当たり約１分の時間スケールでガススイッチングすることを教示するが、しかし、エッチングとデポジションステップ間でプロセスガスを迅速にスイッチする手段として、ガスバイパスラインを用い、閉止（ｓｈｕｔ−ｏｆｆ）弁で排出することを教示していない。
【００１５】
また、スズキらは、ＴＤＭプロセスのためにガススイッチングする方法を開示している（米国特許第４，５７９，６２３号）。スズキは、ニードル弁と共に閉止弁を使用してガスをパルス化し、一定のガス流量を維持することを教示している。閉止弁は、ガスをプロセス室に導入するか又はニードル弁と室閉止弁間で圧力上昇を避けるためにガスを放出する。ガススイッチングにニードル弁を用いた結果、スズキの開示は、一定のガス流量プロセスに限定されるもので、「モーフィング」を容認するものではない。スズキは、ＴＤＭプロセスのために使用できる、ガス流量がサイクル内又はサイクルからサイクルにわたって変更されるガススイッチングを教示していない。
【００１６】
また、スズキは、ガスが真空室に導入されない時間（ガスがプロセスに導入されない「オフ」サイクル）に、ニードル弁と閉止弁間のガスを放出することを教示している。この放出は、ニードル弁と閉止弁間で圧力増加を阻止する。スズキは、「オフ」サイクル中に反応領域の同じ室の下流にガスを放出して、プロセスガスが常に循環するようにポンピングシステムにより均一な負荷を与えることを教示していない。
【００１７】
さらに、スズキは、循環的かつ反復的であるプラズマ表面処理プロセスに対してガススイッチングを考慮するが、スズキは、交互エッチング及び重合ステップから成るＴＤＭプロセスに対するガススイッチングを教示していない。
【００１８】
マスフローコントローラー（ＭＦＣ）で閉止弁を使用したガスパルシング（ｐｕｌｓｉｎｇ）は、Ｈｅｉｎｅｃｋｅらにより開示された（米国特許第４，９３５，６６１号）。Ｈｅｉｎｅｃｋｅのグループは、プロセスガスのＭＦＣの後に閉止弁を用いて、プロセスガスをパルスすることを教示している。Ｈｅｉｎｅｃｋｅは、「オフ」状態で、プロセスガス用のバイパス経路を設けていない。Ｈｅｉｎｅｃｋｅは、閉止弁が「オフ」位置である時にＭＦＣを「オン」に残し、かつＭＦＣとこの弁間のラインの圧力を高めることを教示している。この方法では、この弁が、そのガスを用いる次プロセスサイクルのために開放される時、そのガスの圧力「バースト」は、プロセス室に向けて解放される。Ｈｅｉｎｅｃｋｅは、プロセスガスが「オフ」状態にある（プロセス室に導入されない）時に、ＭＦＣが「オン」に残りライン中の圧力を増大させないようにバイパス経路を使用することを教示していない。加えて、Ｈｅｉｎｅｃｋｅは、循環的エッチング／デポジションプロセスのためにガスパルシングを使用することを教示していない。
【００１９】
Ｂｈａｒｄｗａｊら（米国特許第６，０５１，５０３号）は、ガス流量がサイクル内又はサイクルからサイクルにわたって変更されるＴＤＭエッチングプロセスに対するガススイッチングを教示している。Ｂｈａｒｄｗａｊは、エッチングとデポジションステップ間でプロセスガスを迅速にスイッチする手段として、ガスバイパスラインを用い、閉止弁で排出することを教示していない。
【００２０】
Ｖａｎ  Ｓｕｃｈｔｅｌｅｎら（米国特許第４，９１６，０８９号）は、エピタキシャルデポジションのためのガスパルシングを教示している。Ｖａｎ  Ｓｕｃｈｔｅｌｅｎは、ガスのバイパスラインと共にマスフローコントローラーを用いてガススイッチングを教示するが、彼らは、エッチングプロセス、プラズマ系プロセス、又は循環的エッチング／デポジションプロセスのためにガスパルシングの使用を教示していない。
【発明の概要】
【課題を解決するための手段】
【００２１】
本発明の好ましい実施形態は、デポジション及びエッチングプロセスのために用いられる室にガスを供給する装置を対象にする。この装置は、エッチングガスを室に供給するための関連ガス導入口、及び反応領域の同じ真空システム下流にあるエッチングガス排出のための関連ガス出口を設けたエッチングガス供給装置を含む。関連ガス導入口を設けたデポジションガス供給装置は、デポジションガスを室に供給し、かつ関連ガス出口は、同じ真空系の反応領域の下流にデポジションガスを排出する。ガス導入口が閉じられた時に、ガス排出口からガスが流出するようにガス導入口及びガス排出口が配置されているので、ガスコントロールスイッチは、エッチングガス供給装置及びデポジションガス供給装置を制御する。このガスコントロールスイッチは、室へのガスの流動が開始した時に圧力パルスが発生しないように、関連ガス導入口から室へのエッチングガス及びデポジションガスの流量を制御する。したがって、関連ガス導入口から室へのガスの流量は、ガスが実質的に一定した圧力で室に導入されるように制御される。特に好ましい実施形態では、ガス排出装置は、ガス排出装置から流出するガスを室のガス排出口に導く。
【００２２】
本発明の別の実施形態は、半導体製造のために用いるデポジション／エッチング室にガスを供給するガス供給システムを対象にする。このガス供給システムは、ガスの流れを供給するためのマスフローコントローラーを含む。ガス導入口は、マスフローコントローラーからデポジション／エッチング室にガスを導く。ガスのバイパスは、ガス導入口が閉ざされた時、マスフローコントローラーからガスを受け入れる。このガスは、エッチングガス又はデポジションガスのいずれでもよい。個々のガススイッチは、マスフローコントローラーからのガスの流れがガス導入口とガスバイパス間で交互にパルスされるように、マスフローコントローラーからのガスの流れを制御する。
【００２３】
本発明の別の実施形態は、シリコン基板内のエッチングされたトレンチ側壁の平滑性を最大にするために、マスフローコントローラーから半導体製造室へのガスの流れを制御する方法を対象にする。この方法によれば、実質的に一定のガス流量がマスフローコントローラーから供給される。ガスがオン状態の時に、マスフローコントローラーからのガスの流れは室に供給される。ガスがオフ状態の時には、マスフローコントローラーから室へのガスの流れは、マスフローコントローラーから供給されたガスの圧力が相対的に一定になるようにコースを変更される。
【００２４】
本発明の別の実施形態は、平滑な側壁をもち横方向に明確な凹部構造を実現するために、室でシリコンを異方性プラズマエッチングする方法を対象にする。この方法によれば、反応性エッチングガスのパルスが、ポリマー層を堆積するための反応性重合性ガスのパルスと交互して、シリコンエッチング室に供給される。反応性エッチングガス及び反応性重合性ガスは、マスフローコントローラーから実質的に一定の速度で送り込まれる。エッチングステップで、シリコン表面が、反応性エッチングガスとの接触によりプラズマエッチングされて、シリコン表面から物質を除去し、露出された表面を提供する。重合ステップで、少なくとも１種のポリマーが、反応性重合性ガスとの接触によりシリコン表面に重合させられ、この時先行エッチングステップで露出された表面が、ポリマー層により被覆されて、一時的にエッチング停止する。エッチングステップ及び重合ステップは、交互に反復される。好ましくは、反応性エッチングガス及び重合性ガスは、オン−ガスパルス状態及びオフ−ガスパルス状態の時に実質的に一定の圧力で維持される。これは、反応性ガスがパルスオフされた時に、反応性ガスに反応領域をバイパスさせるガスのバイパスを設けることにより達成された。
【００２５】
前記の本発明の実施形態は、先行技術に多くの改良を提供する。本発明の実施形態は、プロセス室に導入されたエッチングガス及びデポジションガスの圧力変化を最小化することにより、シリコン基板内にエッチングされた機構の側面にスカロッピング形成を最小にする。加えて、導入された圧力パルスの減少は、交互エッチング／デポジションプロセスのプロセスサイクル時間を実質的に減少させる。プロセス時間の減少は、プロセスの生産性を高め、それにより最終製品のコストを下げる。したがって、本発明は、先行技術に関する実質的改良である。
【００２６】
図１（ａ−ｂ）は、本発明の好ましい実施形態に従うガスバイパス経路の操作を説明するグラフである。
【００２７】
図２（ａ−ｄ）は、スカロップの大きさ及びシリコンエッチングプロセスで用いられるガスサイクル時間の減少に伴うスカロップの大きさの漸進的減少を説明する絵画図である。
【００２８】
図３は、本発明の好ましい実施形態で達成された図２（ｄ）に示された減少したスカロッピングを説明する高解像度の絵画図である。
【００２９】
図４（ａ−ｂ）は、総シリコンエッチング速度のガスサイクル時間への依存度及びスカロップの大きさのガスサイクル時間への依存度をそれぞれ説明するグラフ図である。
【図面の簡単な説明】
【００３０】
【図１】ガスバイパス経路の操作を示した説明図である。
【図２】スカロップの大きさ及びエッチングプロセスのガスサイクル時間の減少に伴うスカロップの大きさの漸進的減少を示した説明図である。
【図３】最小化したスカロップを示した説明図である。
【図４】エッチング速度及びスカロップの大きさのガスサイクル時間への依存度を示した説明図である。
【実施例１】
【００３１】
本発明の好ましい実施形態は、プロセスガスを導入するために、調節可能な迅速任意ガススイッチを用いて、時分割多重化エッチングプロセスを改良する手段を対象にする。この構成は、スカロッピングの最小化により側壁平滑性を改良し、一方で高エッチング速度を維持する。
プロセス室に供給されるプロセスガス組成を迅速に変更するためには、ＭＦＣ設定値の大幅な変更を避ける必要がある。本発明の好ましい実施形態の新規に提案されたガス送出機構において、ＭＦＣ設定値をエッチングとデポジションプロセスの段階でほぼ一定の水準に保持することができ、一方でプロセスのステップ内で、ＭＦＣ水準を変更する自由度を維持している（図１を参照）。この新規構成において、ＭＦＣ１１で計量された第一のガス（ガスＡ）１０は、ガスＡ（１０）室の導入口弁４を開き、かつガスＡ（１０）の室バイパス弁２を閉じることによりプロセス室１４に導かれる。ガスＡ（１０）が必要であり、かつガスＢ（１２）が不必要であるプロセスの段階では、ガスＢの室バイパス弁８を開き、かつガスＢの室導入口弁６を閉じることにより、ＭＦＣ１３で計量されたガスＢ（１２）が排出口２０に直結される（図１（ａ）を参照）。室排出口は、室内の反応領域の外にある任意の適切な低圧シンク（ｓｉｎｋ）である。室の反応領域は、プロセスガスが基板と反応する室容積である。
【００３２】
図１（ｂ）の回路図は、ガスＢ（１２）がプロセス室に必要であり、かつガスＡ（１０）が不必要であるプロセスの段階の実施例を示す。このガス送出機器の配置を用いて、ガスＡの室バイパス弁２及びガスＢの室導入口弁６を同時に開き、一方でガスＡの室導入口弁４及びガスＢの室バイパス弁８を同時に閉じることにより、室１４内でプロセスガスＡ（１０）からプロセスガスＢ（１２）にスイッチすることができる。プロセスガス１０又は１２は、室１４を通して又はバイパス１６及び１８を通して、常に排出の経路を有するので、ガス１０及び１２を供給するＭＦＣは、プロセスガスが「オフ」（バイパスされた）状態でいる間も、ガスライン１０及び１２に背面圧力を形成することなく、特定のプロセス設定値に留まることができる。図１の実施例が、室排出口２０に応答する室バイパスガスの流れ１６及び１８を示す時、室バイパスガスの流れ１６及び１８が任意の適切な低圧ガスシンク（ｓｉｎｋ）に交互にコースを変更できることに留意することは重要である。ＴＤＭエッチングプロセスでは、それぞれのガス１０及び１２に対するガス使用率は１−９９％の範囲であり、総サイクル時間は１秒未満〜数１０秒の範囲である。
【００３３】
本発明の別の実施形態では、ガススイッチングの周波数はプロセスの過程で変更できる。周波数の変更は、プロセスの１つ以上の任意の点か、又はＴＤＭプロセスの至る所で連続的に行うことができる。また、本発明が図１に提示された２種のガスの場合に限定されないことに留意することは重要である。本発明を用いて、同一のバイパス及び排気の原理を用い任意の数のガスをパルスすることができる。
【００３４】
別の実施形態では、本発明は、プロセスガスの流れの少なくとも１つがプロセスでパルスされない多重ガスを使用するプロセスに応用することができる。本発明を用いて少なくとも１種のガスがパルスされる限りは、連続的に流されたガスの流量は、プロセスを通して一定に保持することができるか、又は従来のＭＦＣを用いて任意に又はプロセスの至る所で連続的に変更できる。連続的に流されたガスは、パルスされたガスの１種と同一であってもよい。
【００３５】
プロセスサイクルのエッチング又はデポジション（又は両者の）部分を多数のセグメントに分けることはこの業界では知られている。１つの実施例は、このサイクルのエッチング部を２つのセグメントに分割することである。このエッチングサイクルの第一セグメントは、先行デポジション部から水平表面上の保護ポリマーフィルムを除去するために最適化可能であり（典型的にはより高い高周波バイアス電源の使用により）、一方エッチングサイクルの第二セグメントは、速いＳｉ除去速度に対して最適化できる（典型的には、より高いエッチングプロセス圧、より多い反応ガス流量、又はより高いプラズマ濃度により）。したがって、本発明は、時分割多重化プロセスで有利に使用することができ、パルスされたプロセスガスのＭＦＣの流量は、セグメント内で及び／又はセグメント間で変更される。
【００３６】
また、本発明は、その他の時分割多重化パラメーターと共に用いることができる。例えば、高周波電力、圧力、又は任意のその他のプロセスパラメーターは、相内又は相外のいずれかで、任意のガススイッチングにより時分割多重化され得る。その他の時分割多重化パラメーターは、ガススイッチング周波数に捉われない。
【００３７】
本発明を用いれば、プロセスガス組成物は、隔離弁の使用により１秒未満でスイッチすることができる。本発明では、弁の応答時間ではなくて、プロセス室の滞留時間が、ＴＤＭエッチングできる最小セグメント時間を決めるであろう。室の滞留時間は、プロセス圧力を減少させること、プロセスガス流量を増加させること、又は室容積を減少させることにより低減可能である。また、ガス連結管の滞留時間は、隔離弁をプロセス室ガスの吐出口近くに配置することにより最小にできる。隔離弁とプロセス室間の連結管容積を最小にすることは、ガス連結管滞留時間を最小にする。
【００３８】
本発明の別の利点は、総体のガスの流れが、市場で入手できるプラズマエッチング装置に比較して、一層安定していることである。ガスが常に「オン」であるから、ＭＦＣのガスの背後に圧力上昇が起きない。これは、ガス組成が変化する時の圧力「バースト」を排除し、プラズマの制御性及び安定性を向上させる。
【００３９】
本明細書で説明する本発明は、ＩＣＰ（誘導結合プラズマ）、ＥＣＲ（電子サイクロトロン共鳴）などの高密度プラズマエッチングプロセス、又は反応性イオンエッチング（ＲＩＥ）などの低密度システムのいずれかで実施できる。このガススイッチ法は、１種以上のガスが常時変更させられる必要があるエッチングプロセスにも適用できる。また、この方法は、深いＳｉエッチングを用いて説明されたが、これは、誘電体材料及び金属などのその他の材料のエッチングであって、鋭い組成変更を伴うプロセスが短時間のスケールで必要になるエッチングに対しても実施され得ることに留意することが重要である。
【実施例２】
【００４０】
ここで図２（ａ−ｄ）を参照する。本発明の好ましい実施形態に従い、２５ｓｃｃｍのＣ４Ｆ８、８０ｓｃｃｍのＳＦ６、２０ＷのＲＩＥ及び１２００ＷのＩＣＰのエッチング手法を用いて、シリコン基板をエッチングした。この実施例では、ＭＦＣのガス流の設定、プロセス圧力、温度及びＲＦ電力が、プロセス全体を通して一定に保持された。使用率は５０％で一定に維持された。実際のガススイッチング時間は、図２（ａ）で１０秒エッチング／１０秒デポジション、図２（ｂ）で５秒エッチング／５秒デポジション、図２（ｃ）で２．５秒エッチング／２．５秒デポジション及び図２（ｄ）で１．５秒エッチング／１．５秒デポジションであった。比較的長いデポジション／エッチングサイクルが用いられた時には、図２（ａ）及び図２（ｂ）に示されるように、高いアスペクト比のトレンチ３４の側壁３２のスカロッピング３０が明らかであり、一方本発明の迅速ガススイッチングが用いられた時には、図２（ｃ）及び（ｄ）に示されるように、スカロッピング３０が大きく減少している。図３に示された高解像度拡大ＳＥＭ画像は、図２（ｄ）に示された１．５秒エッチング／１．５秒デポジションプロセスについて、最大スカロップ４０のピークピーク長さが１５０ｎｍ以下であり、ピークバリー深さが約３０ｎｍであることを示す。
【００４１】
プロセスで得られる高いエッチング速度５０が、図４で示されるように、ガススイッチ時間５２が室のガス滞留時間に接近するまで、保持されることが顕著である。１０秒エッチング／１０秒デポジションのサイクル時間５６から２．５秒エッチング／２．５秒デポジションのサイクル時間にかけて、スカロップの大きさ５４は３倍を超えて減少するが、エッチング速度５０は３μｍ／分でほぼ一定している。１．５秒エッチング／１．５秒デポジションを用いたプロセスは、エッチング速度５０が５０％低下するので例外である。プロセス室の計算値は、これらの実験に対するガス滞留時間が約１．５秒であることを示した。ガススイッチサイクル時間５２がこの水準に接近する時、デポジション及びエッチングステップの両者の影響が折り合うようである。
【００４２】
３μｍ／分のエッチング速度５０が、Ｃ４Ｆ８及びＳＦ６の低流量で達成されたことは留意に値する。シリコンエッチング速度５０は、一定の使用率で、ガススイッチング周波数に関係なく、ガス流量が高くなるにつれて増加すると知られている。
【００４３】
本明細書に示しかつ説明した本発明の特定の実施形態が、単に代表例に過ぎないことは理解されるであろう。多くの変動、変更、置換及び同等のものは、本発明の精神及び範囲から離れることなく、すぐにでも当業者に浮かぶであろう。したがって、本明細書に記載されかつ付随する図面に示された内容が、単に具体例として見なされるもので、これに限定する意味がなく、かつ本発明の範囲は添付の特許請求の範囲によって専ら決められるものと思考する。
【００４４】
本発明に関連して、更に以下の内容を開示する。
（１） 改良されたガススイッチング装置であって、
プラズマ室、
前記プラズマ室内にプラズマを発生させる少なくとも１つのプラズマ源、
前記プラズマ室内に配置された基板ホルダー、
前記プラズマ室にエッチングガスを供給するための関連ガス導入口及び前記エッチングガスを排出するための関連ガスバイパスを設けたエッチングガス供給装置、
前記プラズマ室にデポジションガスを供給するための関連ガス導入口及び前記デポジションガスを排出するための関連ガスバイパスを設けたデポジションガス供給装置、及び
前記エッチングガス供給装置及び前記デポジションガス供給装置の少なくとも１つを制御するガスコントロールスイッチであって、前記の少なくとも１つのガス供給装置の前記ガス導入口及び前記ガスバイパスが、前記ガス導入口が閉じられた時にガスの流れが室をバイパスするように、構成されているガスコントロールスイッチを具備する装置。
（２） 室をバイパスする前記エッチングガス供給装置及び前記デポジションガス供給装置の少なくとも１つが、前記室排出口に導びかれる（１）に記載の装置。
（３） 半導体を製造するために用いられる交互デポジション／エッチング室にガスを供給するためのガス供給システムであって、
ガスの流れを供給するためのマスフローコントローラー、
前記マスフローコントローラーから前記デポジション／エッチング室にガスを導びくためのガス導入口、及び
前記ガス導入口が閉じられた時に前記マスフローコントローラーからのガスを排出するためのガスバイパスを具備するガス供給システム。
（４） ガスがエッチングガスを更に含む（３）に記載のガス供給システム。
（５） ガスがデポジションガスを更に含む（３）に記載のガス供給システム。
（６） マスフローコントローラーからのガスの流れが、ガス導入口とガスバイパスの間を交互にスイッチされるように、マスフローコントローラーからのガスの流れを制御するための任意ガススイッチを更に具備する（３）に記載のガス供給システム。
（７） シリコン基板のエッチングされたトレンチ側壁の平滑性を最大にするために、マスフローコントローラーから半導体製造室へのガスの流れを制御する方法であって、
マスフローコントローラーから特定のガスの流れを供給すること、
ガスがオン状態の間、マスフローコントローラーから室へガスの流れを供給すること、及び
ガスがオフ状態の間、マスフローコントローラーからのガスの流れのコースを変更することを含む方法。
（８） マスフローコントローラーの出口でガス圧力が相対的に一定になるように、ガスがオフ状態の間、ガスの流れが室からコースを変更される（７）に記載の方法。
（９） 平滑な側壁をもち横方向に明確な凹部構造を形成するために、室内でシリコンを異方性プラズマエッチングする方法であって、
前記室にシリコンエッチング用の反応性エッチングガスのパルスと、ポリマー層堆積用の反応性重合性ガスのパルスを交互に供給すること、
少なくとも１つのエッチングステップで、前記反応性エッチングガスと接触させてシリコン表面をプラズマエッチングして、シリコン表面から物質を除去して露出された表面を供給すること、
少なくとも１つの重合ステップで、前記反応性重合性ガスと接触させてシリコン表面上に少なくとも１種のポリマーを重合し、この間に前記先行エッチングステップで露出された表面が、ポリマー層により被覆されて、それにより一時的なエッチング停止を行うこと、及び
エッチングステップ及び重合ステップを交互に繰り返すことを含む方法。
（１０） 反応性エッチングガスのパルスが、エッチングステップで任意にパルスされる（９）に記載の方法。
（１１） 反応性重合性ガスのパルスが、デポジションステップで任意にパルスされる（９）に記載の方法。
（１２） オン−ガスパルス状態及びオフ−ガスパルス状態である間、反応性エッチングＭＦＣの出口で、前記反応性エッチングガスを実質的に一定の圧力に維持することを更に含む（９）に記載の方法。
（１３） オン−ガスパルス状態及びオフ−ガスパルス状態である間、反応性重合性ＭＦＣの出口で、前記反応性重合性ガスを実質的に一定の圧力に維持することを更に含む（９）に記載の方法。
（１４） 反応性エッチングＭＦＣの出口で、反応性エッチングガスを実質的に一定の圧力に維持するステップが、反応性エッチングガスのバイパスを設けることを更に含み、反応性エッチングガスがパルスオフされる時、反応性エッチングガスに室をバイパスさせる（１２）に記載の方法。
（１５） 反応性重合性ＭＦＣの出口で、反応性重合性ガスを実質的に一定の圧力に維持するステップが、反応性重合性ガスのバイパスを設けることを更に含み、反応性重合性ガスがパルスオフされる時、反応性重合性ガスに室をバイパスさせる（１３）に記載の方法。
（１６） 室内におけるシリコンの異方性プラズマエッチングが、１つ又はそれ以上の下記パラメータを変更することを更に含む（９）に記載の方法：ガス流量、室圧力、プラズマ電力、基板バイアス、エッチング速度、デポジション速度、サイクル時間、及びエッチング／デポジション時間比。
（１７） １つ又はそれ以上のパラメータの変更が、プロセスサイクルからプロセスサイクルに至る（１６）に記載の方法。
（１８） １つ又はそれ以上のパラメータの変更が、プロセスサイクル内である（１６）に記載の方法。
（１９） マスフローコントローラーから実質的に一定の流量で反応性エッチングガスを送り込むステップを更に含む（９）に記載の方法。
（２０） マスフローコントローラーから実質的に一定の流量で反応性重合性ガスを送り込むステップを更に含む（９）に記載の方法。
（２１） 本発明は、ガスを交互プラズマエッチング／デポジション室に導入する改良された方法を提供する。デポジション及びエッチングガス供給装置がオン及びオフにスイッチされた時、交互エッチング／デポジション室への圧力パルスの導入を最小にするために、マスフローコントローラーを用いて、相対的に一定のガス流量を供給する。交互エッチング／デポジション室へのガス導入口が閉じられた時、マスフローコントローラーからガスの流れに代替経路を提供するように、ガスのバイパス又はガスの排出口を設けてある。バイパス又は排出口の設置は、マスフローコントローラーから受け入れるガスの圧力を実質的に一定の水準に維持する。ガスの圧力パルスの消滅又は最小化は、交互エッチング／デポジション室でシリコン基板にエッチングした高アスペクト比機構を有する壁の平滑性を高めることに役立つ。
【符号の説明】
【００４５】
２  バイパス弁
４  導入口弁
６  導入口弁
８  バイパス弁
１０  ガスＡ
１１  ＭＦＣ
１２  ガスＢ
１４  室
１６  バイパス
１８  バイパス
２０  排出口
【図１】
2010206217.tif 000002
【図２】
2010206217.tif 000003
【図３】
2010206217.tif 000004
【図４】
2010206217.tif 000005